(57)【要約】本開示は、一般に、ポリマーフィルムに関する。より具体的には、本開示は、新規なコア層を含む非ＰＶＣポリマーフィルムに関する。本願ではコア層を含む多層フィルムが提供される。一実施形態において、本開示は、ゴム改変ポリプロピレンおよびポリマーブレンドから選択される材料を含むコア層を有するフィルムを提供する。上記ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される成分を含む。
2012521317.tif 000002
【特許請求の範囲】
【請求項１】
多層フィルムであって、
スキン層；
シール層；および
該スキン層と該シール層との間に配置されたコア層であって、該コア層は、ゴム改変ポリプロピレンおよびポリマーブレンドから選択される少なくとも１つの材料を含み、該ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される少なくとも１種の成分を含む、コア層、
を含む、多層フィルム。
【請求項２】
前記コア層は、約７０重量％〜約８５重量％の前記弾性プロピレン−エチレンコポリマーならびに約１５重量％〜約３０重量％の、ポリプロピレンランダムコポリマー、スチレン／エチレン−ブチレン／スチレンブロックコポリマー、およびこれらの組み合わせからなる群より選択される前記成分を含むポリマーブレンドを含む、請求項１に記載の多層フィルム。
【請求項３】
前記コア層は、ゴム改変ポリプロピレンを含む、請求項１に記載の多層フィルム。
【請求項４】
前記多層フィルムは、ＡＳＴＭ  Ｄ３７６３に従って、６Ｊ／ｍｍより大きい落槍正規化衝撃エネルギーを有する、請求項１に記載の多層フィルム。
【請求項５】
前記多層フィルムは、第１の側面をぬらした場合に、２０％未満の曇りを有する、請求項１に記載の多層フィルム。
【請求項６】
前記多層フィルムは、シールを有する容器へと熱シールされ得、ここで該シールは、該容器が１２１℃で１時間にわたってオートクレーブされた場合に、無傷のままである、請求項１に記載の多層フィルム。
【請求項７】
前記多層フィルムは、４Ｎ／１５ｍｍ〜３０Ｎ／１５ｍｍの間の剥離シール強度を提供する、請求項１に記載の多層フィルム。
【請求項８】
前記スキン層は、ポリプロピレンランダムコポリマー、ポリプロピレンホモポリマー、ナイロン、スチレン／エチレン−ブチレン／スチレンブロックコポリマー、コポリエステルエーテルブロックコポリマー、およびこれらの組み合わせからなる群より選択される少なくとも１種の成分を含む、請求項１に記載の多層フィルム。
【請求項９】
前記スキン層は、約９０重量％  ポリプロピレンランダムコポリマーおよび約１０重量％  スチレン／エチレン−ブチレン／スチレンブロックコポリマーを含むブレンドを含む、請求項８に記載の多層フィルム。
【請求項１０】
前記スキン層は、コポリエステルエーテルブロックコポリマーを含む、請求項８に記載の多層フィルム。
【請求項１１】
前記シール層は、ポリプロピレンランダムコポリマー、直鎖状低密度ポリエチレン、スチレン／エチレン−ブチレン／スチレンブロックコポリマー、ゴム改変ポリプロピレン、およびこれらの組み合わせから選択される少なくとも１種の成分を含む、請求項１に記載の多層フィルム。
【請求項１２】
前記シール層は、ポリプロピレンランダムコポリマー、直鎖状低密度ポリエチレン、およびスチレン／エチレン−ブチレン／スチレンブロックコポリマーのブレンドを含む、請求項１に記載の多層フィルム。
【請求項１３】
前記スキン層と前記シール層との間に配置されるバリア層をさらに含む、請求項１に記載の多層フィルム。
【請求項１４】
前記バリア層は、ポリアミド  ６、ポリアミド  ６，６／６，１０コポリマー、無定形ポリアミド、エチレンビニルアルコールコポリマー、およびこれらの組み合わせからなる群より選択される少なくとも１種の成分を含む、請求項１３に記載の多層フィルム。
【請求項１５】
前記バリア層は、ポリアミドを含む、請求項１４に記載の多層フィルム。
【請求項１６】
前記バリア層は、エチレンビニルアルコールコポリマーを含む、請求項１３に記載の多層フィルム。
【請求項１７】
前記多層フィルムは、２００ｃｍ３／ｍ２  日  気圧未満のＣＯ２透過性を提供する、請求項１３に記載の多層フィルム。
【請求項１８】
第１のタイ層および第２のタイ層をさらに含み、ここで前記バリア層は、該第１のタイ層と該第２のタイ層との間に配置されかつ、該第１のタイ層と該第２のタイ層と接触した状態にある、請求項１３に記載の多層フィルム。
【請求項１９】
前記第１および第２のタイ層は、各々、マレイン酸化ＬＬＤＰＥ、マレイン酸化ポリプロピレンホモポリマー、マレイン酸化ポリプロピレンコポリマー、マレイン酸化熱可塑性エラストマー、ゴム改変ポロプロピレン、およびこれらの組み合わせからなる群より選択される成分を含む、請求項１８に記載の多層フィルム。
【請求項２０】
多層フィルムであって、
スキン層；  
第１のタイ層；
該第１のタイ層に隣接して配置されたバリア層；
該バリア層に隣接して配置された第２のタイ層；
ゴム改変ポリプロピレンおよびポリマーブレンドから選択される材料を含むコア層であって、該ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される少なくとも１種の成分を含む、コア層；ならびに
シール層
を含む、多層フィルム。
【請求項２１】
前記コア層は、前記シール層に隣接して配置されかつ該シール層と接触した状態である、請求項２０に記載の多層フィルム。
【請求項２２】
前記コア層は、前記スキン層に隣接して配置されかつ該スキン層と接触した状態である、請求項２０に記載の多層フィルム。
【請求項２３】
前記コア層は、ゴム改変ポリプロピレンを含む、請求項２０に記載の多層フィルム。
【請求項２４】
前記コア層は、約７０重量％〜約８５重量％の前記弾性プロピレン−エチレンコポリマー、ならびに約１５重量％〜約３０重量％の、ポリプロピレンランダムコポリマー、スチレン／エチレン−ブチレン／スチレンブロックコポリマー、およびこれらの組み合わせからなる群より選択される前記成分を含むポリマーブレンドを含む、請求項２０に記載の多層フィルム。
【請求項２５】
前記スキン層は、ポリプロピレンランダムコポリマー、ポリプロピレンホモポリマー、ポリアミド、スチレン／エチレン−ブチレン／スチレンブロックコポリマー、コポリエステルエーテルブロックコポリマー、およびこれらの組み合わせからなる群より選択される少なくとも１種の成分を含む、請求項２０に記載の多層フィルム。
【請求項２６】
前記バリア層は、ポリアミド  ６、ポリアミド  ６，６／６，１０コポリマー、無定形ポリアミド、エチレンビニルアルコールコポリマー、およびこれらの組み合わせからなる群より選択される少なくとも１種の成分を含む、請求項２０に記載の多層フィルム。
【請求項２７】
前記シール層は、ポリプロピレンランダムコポリマー、直鎖状低密度ポリエチレン、およびスチレン／エチレン−ブチレン／スチレンブロックコポリマーのブレンドを含む、請求項２０に記載の多層フィルム。
【請求項２８】
前記多層フィルムは、ＡＳＴＭ  Ｄ３７６３に従って、６Ｊ／ｍｍより大きい落槍正規化衝撃エネルギーを有する、請求項２０に記載の多層フィルム。
【請求項２９】
前記多層フィルムは、第１の側面をぬらした場合に、２０％未満の曇りを有する、請求項２０に記載の多層フィルム。
【請求項３０】
前記多層フィルムは、シールを有する容器へと熱シールされ得、ここで該シールは、該溶液は、１２１℃で１時間にわたってオートクレーブされた場合に無傷なままである、請求項２０に記載の多層フィルム。
【請求項３１】
前記多層フィルムは、４Ｎ／１５ｍｍ〜３０Ｎ／１５ｍｍの間の剥離シール強度を提供する、請求項２０に記載の多層フィルム。
【請求項３２】
約７０重量％〜約８５重量％の弾性プロピレン−エチレンコポリマーならびに約１５重量％〜約３０重量％の、ポリプロピレンランダムコポリマー、スチレン／エチレン−ブチレン／スチレンブロックコポリマー、およびこれらの組み合わせからなる群より選択される成分を含むブレンドを含む少なくとも１つの層を有するフィルムによって規定される本体を含む、容器。
【請求項３３】
多層フィルムによって規定される本体を含む容器であって、該多層フィルムは、
スキン層；
シール層；および
該スキン層と該シール層との間に配置されたコア層であって、該コア層は、ゴム改変ポリプロピレンおよびポリマーブレンドから選択される材料を含み、該ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される成分を含む、コア層、
を含む、容器。
【請求項３４】
第１の側壁、および流体チャンバを規定するために少なくとも１つの共通周縁と一緒にシールされる第２の側壁を含む容器であって、ここで該第１の側壁および該第２の側壁のうちの少なくとも一方は、多層フィルムを含み、該多層フィルムは、
スキン層；
第１のタイ層；
該第１のタイ層に隣接して配置されたバリア層；
該バリア層に隣接して配置された第２のタイ層；
ゴム改変ポリプロピレンおよびポリマーブレンドから選択される材料を含むコア層であって、該ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される成分を含む、コア層；ならびに
シール層
を含む、容器。
【請求項３５】
前記コア層は、前記スキン層と前記第１のタイ層との間に配置される、請求項３４に記載の容器。
【請求項３６】
前記コア層は、前記第２のタイ層と前記シール層との間に配置される、請求項３４に記載の容器。
【発明の詳細な説明】
【技術分野】
【０００１】
（背景）
本開示は、一般に、ポリマーフィルムに関する。より具体的には、本開示は、新規なコア層を含む非ＰＶＣポリマーフィルムに関する。
【背景技術】
【０００２】
多層同時押し出しフィルムは、種々の産業（例えば、食品パッケージングもしくは医療用溶液パッケージングのための容器における使用を含む）を通じて、広く使用されている。多層同時押し出しフィルムの望ましい特性のうちの１つは、その強靱さ、または使用もしくは輸送時の損傷に耐える能力である。特に、医療用溶液容器フィルムにおける別の望ましい特性は、適用に応じた望ましい強度での剥離シール、および容器を永久的に閉じ込めるための永久的シールの両方を作製する能力である。さらなる望ましい特性は、含まれる溶液の安定性を維持するために、ガス（例えば、酸素、二酸化炭素もしくは水蒸気）に対するバリアを提供することである。
【０００３】
伝統的な可撓性ポリビニルクロリド材料はまた、代表的には、医療用グレードの容器を製作するために使用されてきた。ポリビニルクロリド（「ＰＶＣ」）は、このようなデバイスを構築するための費用効率的な材料である。しかし、ＰＶＣは、焼却した際に、好ましくない量の塩化水素（もしくは水と接触した場合には、塩酸）を生成し得る。可撓性ＰＶＣは、可塑剤を含み、上記可塑剤は、ＰＶＣ処方物と接触した状態になる薬物もしくは生物学的流体もしくは組織へ浸出すると主張されてきた。
【発明の概要】
【課題を解決するための手段】
【０００４】
（要旨）
本開示は、一般に、強靱なコア層を有するフィルムに関する。一実施形態において、多層フィルムは、スキン層、シール層、および上記スキン層と上記シール層との間に配置されたコア層を含む。上記コア層は、ゴム改変ポリプロピレンおよびポリマーブレンドから選択される材料を含む。上記ポリマーブレンドは、弾性プロピレン−エチレンコポリマー、およびポリプロピレンランダムコポリマー、スチレン／エチレン−ブチレン／スチレンブロックコポリマー、ならびにこれらの組み合わせからなる群より選択される成分を含む。
【０００５】
一実施形態において、上記コア層は、約７０重量％〜約９０重量％の上記弾性プロピレン−エチレンコポリマー、ならびに約１０重量％〜約３０重量％の、ポリプロピレンランダムコポリマー、スチレン／エチレン−ブチレン／スチレンブロックコポリマー、およびこれらの組み合わせからなる群より選択される上記成分を含むポリマーブレンドを含む。上記コア層はまた、ゴム改変ポリプロピレンを含み得る。
【０００６】
一実施形態において、上記多層フィルムは、ＡＳＴＭ  Ｄ３７６３に従って、６Ｊ／ｍｍより大きい落槍正規化衝撃エネルギーを有する。上記多層フィルムは、第１の側面を濡らした場合に、２０％未満の曇りを有し得る。上記多層フィルムは、シールを有する容器へと熱シールされ得、ここで上記シールは、上記容器が１２１℃で１時間にわたってオートクレーブされた場合に無傷なままである。上記多層フィルムは、４Ｎ／１５ｍｍ〜３０Ｎ／１５ｍｍの間の剥離シールを提供し得る。
【０００７】
一実施形態において、上記スキン層は、ポリプロピレンランダムコポリマー、ポリプロピレンホモポリマー、ナイロン、スチレン／エチレン−ブチレン／スチレンブロックコポリマー、コポリエステルエーテルブロックコポリマー、およびこれらの組み合わせからなる群より選択される成分を含む。上記スキン層は、約９０重量％  ポリプロピレンランダムコポリマーおよび約１０重量％  スチレン／エチレン−ブチレン／スチレンブロックコポリマーを含むブレンドを含み得る。あるいは、上記スキンは、約４５％  ポリプロピレンホモポリマー、５０％  熱可塑性エラストマー、および約５％  高融点強度（ｈｉｇｈ  ｍｅｌｔ  ｓｔｒｅｎｇｔｈ）ＰＰを含み得る。上記スキン層は、コポリエステルエーテルブロックコポリマーを含み得る。
【０００８】
一実施形態において、上記シール層は、ポリプロピレンランダムコポリマー、直鎖状低密度ポリエチレン、スチレン／エチレン−ブチレン／スチレンブロックコポリマー、ゴム改変ポリプロピレン、およびこれらの混合物から選択される少なくとも１種の成分を含む。例えば、上記シール層は、ポリプロピレンランダムコポリマー、直鎖状低密度ポリエチレン、およびスチレン／エチレン−ブチレン／スチレンブロックコポリマーのブレンドを含み得る。
【０００９】
一実施形態において、バリア層は、上記スキン層と上記シール層との間に配置される。上記バリア層は、ポリアミド（ナイロン）（例えば、ポリアミド  ６，６／６，１０コポリマー、ポリアミド  ６、無定形ポリアミド、およびこれらのブレンド；またはエチレンビニルアルコールコポリマー）からなる群より選択される成分を含み得る。上記多層フィルムは、２００ｃｍ３／ｍ２  日大気未満のＣＯ２透過性を提供し得る。
【００１０】
一実施形態において、上記多層フィルムは、第１のタイ層および第２のタイ層を含む。上記バリア層は、上記第１のタイ層と上記第２のタイ層との間に配置されかつこれらと接触した状態にある。上記第１および第２のタイ層は、各々、マレイン酸化ＬＬＤＰＥ、マレイン酸化ポリプロピレンホモポリマー、マレイン酸化ポリプロピレンコポリマー、マレイン酸化熱可塑性エラストマー、もしくはゴム改変ポロプロピレン、およびこれらの組み合わせからなる群より選択される成分を含み得る。
【００１１】
別の実施形態において、多層フィルムは、スキン層、第１のタイ層、上記第１のタイ層に隣接して配置されたバリア層、上記バリア層に隣接して配置された第２のタイ層、コア層、およびシール層を含む。上記コア層は、ゴム改変ポリプロピレンおよびポリマーブレンドから選択される材料を含む。上記ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される少なくとも１種の成分を含む。上記コア層は、上記シール層に隣接して配置され得かつこれに接触した状態であり得る。あるいは、上記コア層は、上記スキン層と隣接して配置され得かつこれに接触した状態であり得る。
【００１２】
一実施形態において、流体容器は、第１の側壁および流体チャンバを規定するように少なくとも一方の周縁部に沿って一緒にシールされた第２の側壁を含む（本明細書で使用される場合、用語流体もしくは流動性物質とは、液体および気体のみならず、流動性固体（例えば、粉体）、ならびにこれらの組み合わせ（例えば、懸濁物）をも含む）。上記第１のおよび第２の側壁のうちの少なくとも一方は、約７０重量％〜約９０重量％の弾性プロピレン−エチレンコポリマー、ならびに約１０重量％〜約３０重量％の、ポリプロピレンランダムコポリマー、スチレン／エチレン−ブチレン／スチレンブロックコポリマー、およびこれらの組み合わせからなる群より選択される成分を含むブレンドを含む少なくとも１つの層を有するフィルムである。
【００１３】
別の実施形態において、流体容器は、第１の側壁、および流体チャンバを規定するように少なくとも一方の周縁部に沿って一緒にシールされた第２の側壁を含む。上記第１のおよび第２の側壁のうちの少なくとも一方は、多層フィルムを含む。上記多層フィルムは、スキン層、シール層、および上記スキン層と上記シール層との間に配置されたコア層を含む。上記コア層は、ゴム改変ポリプロピレンおよびポリマーブレンドから選択される材料を含む。上記ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される少なくとも１種の成分を含む。
【００１４】
別の実施形態において、流体容器は、第１の側壁、および流体チャンバを規定するように少なくとも一方の周縁部に沿って一緒にシールされた第２の側壁を含む。上記第１のおよび第２の側壁のうちの少なくとも一方は、多層フィルムを含む。上記多層フィルムは、スキン層、第１のタイ層、上記第１のタイ層に隣接して配置されたバリア層、上記バリア層に隣接して配置された第２のタイ層、コア層、およびシール層を含む。上記コア層は、ゴム改変ポリプロピレンおよびポリマーブレンドから選択される材料を含む。上記ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される少なくとも１種の成分を含む。
【００１５】
さらなる特徴および利点が、本明細書中で記載され、以下の詳細な説明および図面から明らかである。
【図面の簡単な説明】
【００１６】
【図１】図１は、３層フィルムの実施形態の断面図を図示する。
【図２】図２は、６層フィルムの実施形態の断面図を図示する。
【図３】図３は、６層フィルムの別の実施形態の断面図を図示する。
【図４】図４は、本開示のフィルムから構築された容器の実施形態を図示する。
【発明を実施するための形態】
【００１７】
（詳細な説明）
本開示は、望ましい特性（良好な強靱さ、低い曇り、および１２１℃での耐熱性が挙げられる）を有する非ＰＶＣフィルムを提供する。上記開示は、単層フィルム、ならびにパッケージング適用に有用な多層フィルムを提供する。
【００１８】
良好な強靱さ、低い曇り、耐熱性および妥当な原材料コストを有するフィルムは、種々の産業（食品もしくは医療用溶液パッケージングのための容器が挙げられる）に望ましい。医療用溶液に適した滅菌プロセスは、通常は、上記容器を、代表的には、１２１℃より高い温度でかつ高圧で蒸気に曝す工程を包含する。さらに、有用な物品への製造しやすさのために、上記材料が、熱シール可能であることが望ましい。従って、上記材料は、加熱の際に溶融するに十分な熱可塑性を維持しなければならない。
【００１９】
１２１℃での滅菌を終えるために必要とされる非ＰＶＣフィルム製品は、一般に、１２１℃より高い融解温度を有するポリオレフィン材料（例えば、ポリプロピレンおよびポリエチレン）を使用した。しかし、これら材料は、本質的にいくらか硬く、容器適用には低い強靱さおよび損傷抵抗性を有する。これらフィルムの強靱さを改善する１つのアプローチは、弾性材料を使用することである。しかし、弾性材料は、通常は、それらのオートクレーブを可能にするには低すぎる溶融点を有する。本開示は、良好な材料特性、ならびにそれらのオートクレーブを可能にするには十分な耐熱性を有するフィルムを提供する。
【００２０】
ポリマーブレンドから作製された単層フィルムは、良好な特性（強靱さ、透明性、オートクレーブにかけられること、および剛性が挙げられる）を有することが見いだされた。上記ポリマーブレンドは、２種の成分を含む。第１の成分は、弾性プロピレン−エチレンコポリマーであり、これは、弾性および可撓性を提供する。第２の成分は、ポリプロピレンランダムコポリマー、スチレン／エチレン−ブチレン／スチレンブロックコポリマー、もしくはこれらの組み合わせであり得る。上記ブレンドは、約７０重量％〜約９０重量％の上記弾性プロピレン−エチレンコポリマーおよび約１０重量％〜約３０重量％の上記第２の成分のブレンドを含み得る。例えば、上記ブレンドは、約５重量％〜約２０重量％の間の上記ポリプロピレンランダムコポリマーおよび／もしくは約２重量％〜約１６重量％の間の上記スチレン／エチレン−ブチレン／スチレンブロックコポリマーを含み得る。上記ブレンドは、さらなる成分を含み得るか、または上記第１の成分および上記第２の成分のみを実質的に含み得る。上記単層フィルムのための上記ポリマーブレンドのさらなる特定の処方物は、以下の実施例で議論される。
【００２１】
適切な弾性プロピレン−エチレンコポリマーとしては、Ｄｏｗ  ＶＥＲＳＩＦＹ  ＤＥ３３００およびＤＥ３４０１、ならびにＥｘｘｏｎ  ＶＩＳＴＡＭＡＸＸ  １１００およびＶＩＳＴＡＭＡＸＸ  ６１０２が挙げられるが、これらに限定されない。適切なポリプロピレンランダムコポリマーとしては、Ｈｕｎｔｓｍａｎ  ４３Ｍ５ＡおよびＢｏｒｅａｌｉｓ  ＴＯＴＡＬ  ８５７３が挙げられる。適切なスチレン／エチレン−ブチレン／スチレンブロックコポリマーは、Ｋｒａｔｏｎ  Ｇ１６４３である。
【００２２】
上記処方物から作製された単層フィルムは、受容可能な強靱さ、透明性、オートクレーブにかけられること、および剛性もしくはモジュラス（ｍｏｄｕｌｕｓ）を有する。上記フィルムは、受容可能なフィルム表面の外見（すなわち、オートクレーブ後のふくれもうねりもない）を有する。特に、上記単層フィルムは、ＡＳＴＭ  Ｄ３７６３に従って測定した場合に、１２Ｊ／ｍｍより大きい落槍正規化衝撃エネルギーを有する。さらに、上記単層フィルムは、両方の側面をぬらした場合に、ＡＳＴＭ  Ｄ１００３に従って、１０％未満の曇りを有する。上記単層フィルムは、単独で、もしくは多層フィルムの一部として使用され得る。
【００２３】
本開示はまた、多層フィルムを提供する。多層フィルムは、種々の産業（食品もしくは医療用溶液パッケージングのための容器が挙げられる）を通じて広く使用されている。医療用溶液適用のための多層同時押し出しフィルムのいくつかの望ましい特性としては、（ａ）強靱さ、または使用もしくは輸送時の損傷に耐える能力；（ｂ）上記適用に適合するに望ましい強度での剥離シール、および容器を永久的に封入するための永久的なシールの両方を作製する能力；ならびに（ｃ）含まれる溶液の安定性を維持するために、ガス（例えば、酸素、二酸化炭素もしくは水蒸気）に対するバリアとして作用する能力、が挙げられる。本開示は、良好なガスバリアおよび剥離シール特性を維持しながら、強靱なコア層の追加を介して、改善された強靱さを有する寸法が安定な多層フィルムを提供する。
【００２４】
バリアおよび剥離シール能の両方を有する以前の多層フィルムは、多くの適用のために開発されてきた。しかし、このようなフィルムは、バリア特性に必要とされる比較的損なわれやすい層に起因して、低い強靱さによって特定の適用では制限されてきた。多層フィルムの特性は、上記バリア層に加えて、その構造中に比較的厚みのある強靱なコア層を含めることによって、改善され得ることが見いだされた。
【００２５】
特に、多層フィルム中にコア層を提供することによって、上記多層フィルムが、改善された強靱さもしくは衝撃エネルギーを吸収する能力を有することを見いだした。本明細書で開示される多層フィルムは、１２１℃で滅菌可能であり、低い曇りを有する。上記多層フィルムはまた、ガスバリア層を含み得、熱シール機構を使用して、剥離−シール可能であり得る。先行技術のフィルムとは異なり、本開示のフィルムは、電子ビームもしくは他の方法の使用によって架橋される必要はない。
【００２６】
図１は、３層フィルムの実施形態の断面図を図示する。上記多層フィルムは、外側スキン層１２、コア層１４、および外側シール層１６を含む。上記コア層１４の組成は、先に記載される単層フィルムのものと同じであり得る。
【００２７】
図２は、６層フィルムの実施形態の断面図を図示する。上記多層フィルムは、外側スキン層１２、第１のタイ層１８、バリア層２０、第２のタイ層２２、コア層１４、および外側シール層１６を含む。
【００２８】
上記コア層は、上記フィルムに強靱さおよび耐衝撃性を提供する。上記コア層は、２種の成分のブレンドであり得、ここで第１の成分は、弾性プロピレン−エチレンコポリマーであり、第２の成分は、ポリプロピレンランダムコポリマー、熱可塑性エラストマー（例えば、スチレン／エチレン−ブチレン／スチレンブロックコポリマー）、もしくはこれらの組み合わせであり得る。上記コア層はまた、ゴム改変ポリプロピレン（ポリプロピレンとゴム（例えば、ＳＥＢＳ、ＳＢＳ、ＳＥＰＳ、ＳＥＥＰＳ、ＥＰもしくはＥＰＤＭ）とのブレンド）を含み得る。上記コア層の代表的な厚みは、４ミル〜７ミルである。
【００２９】
適切な弾性プロピレン−エチレンコポリマーとしては、ＶＩＳＴＡＭＡＸＸ商品名の下でＥｘｘｏｎによって販売されるもの、およびＶＥＲＳＩＦＹ  ３０００商品名の下でＤｏｗによって販売されるものが挙げられる。適切なポリプロピレンランダムコポリマーとしては、ＨＵＮＴＳＭＡＮ商品名の下でＦｌｉｎｔ  Ｈｉｌｌｓ  Ｒｅｓｏｕｒｃｅｓによって販売されるもの、およびＢＯＲＥＡＬＩＳおよびＴＯＴＡＬの商品名の下でＢｏｒｅａｌｉｓによって販売されるものが挙げられる。適切なスチレン−エチレン−ブチレン−スチレンブロックコポリマーとしては、ＫＲＡＴＯＮ商品名の下でＫｒａｔｏｎ  Ｐｏｌｙｍｅｒｓによって販売されるものが挙げられる。適切なエチレン−プロピレンゴム改変ポリプロピレンエラストマーとしては、ＺＥＬＡＳ商品名の下でＭｉｔｓｕｂｉｓｈｉによって販売されるものが挙げられる。
【００３０】
上記スキン層は、上記フィルムに耐摩耗性およびかじり抵抗（ｓｃｕｆｆ  ｒｅｓｉｓｔａｎｃｅ）を提供する。一般に、上記スキン層は、ポリプロピレン（ホモポリマーもしくはコポリマー）、いくつかのポリプロピレンのブレンド、ポリプロピレンとゴム（例えば、ＳＥＢＳもしくはＳＢＳ）とのブレンド、およびポリエチレン、ナイロン、スチレン／エチレン−ブチレン／スチレンブロックコポリマー、コポリエステルエーテルブロックコポリマー、もしくはこれらの組み合わせであり得る。一実施形態において、上記スキンは、約４５％  ポリプロピレンホモポリマー、５０％  ポリプロピレン熱可塑性エラストマー、および約５％  高融点強度ＰＰを含み得る。上記スキン層の代表的な厚みは、０．５ミル〜２．０ミルである。
【００３１】
上記シール層は、例えば、容器が、上記フィルムから形成され得るように、２枚のフィルムの間に永久的もしくは一時的なシールを提供する。上記シール層は、ポリプロピレンランダムコポリマー、直鎖状低密度ポリエチレン、およびスチレン／エチレン−ブチレン／スチレンブロックコポリマーのブレンドを含み得る。一実施形態において、上記シール層は、約６０重量％  ポリプロピレンランダムコポリマー、約１５重量％  直鎖状低密度ポリエチレン、および約２５重量％  スチレン／エチレン−ブチレン／スチレンブロックコポリマーを含むブレンドを含む。上記シール層の代表的な厚みは、１．０ミル〜３．５ミルである。
【００３２】
適切なポリプロピレンランダムコポリマーとしては、ＨＵＮＴＳＭＡＮ商品名の下でＦｌｉｎｔ  Ｈｉｌｌｓ  Ｒｅｓｏｕｒｃｅｓによって販売されているもの、ならびにＢＯＲＥＡＬＩＳおよびＴＯＴＡＬの商品名の下でＢｏｒｅａｌｉｓによって販売されているものが挙げられる。適切なスチレン−エチレン−ブチレン−スチレンブロックコポリマーとしては、ＫＲＡＴＯＮ商品名の下でＫｒａｔｏｎ  Ｐｏｌｙｍｅｒｓによって販売されているものが挙げられる。適切なＬＬＤＰＥとしては、ＥＸＸＯＮ商品名の下でＥｘｘｏｎによって販売されているもの、およびＤＯＷＬＥＸ商品名の下でＤｏｗによって販売されているものが挙げられる。
【００３３】
上記バリア層は、ガス（特に、ＣＯ２）へのバリアを提供する。上記バリア層は、任意の適切なポリアミドもしくは他の材料（ポリアミド  ６，６／６，１０コポリマー、ポリアミド  ６、無定形ポリアミド、エチレンビニルアルコールコポリマー、およびこれらの組み合わせを含む）であり得る。適切なポリアミドとしては、ＧＲＩＶＯＲＹおよびＧＲＩＬＯＮの商品名の下でＥＭＳによって販売されているものが挙げられる。適切なエチレンビニルアルコールとしては、ＥＶＡＬ商品名の下でＥｖａｌｃａによって販売されているものが挙げられる。上記バリア層の代表的な厚みは、１．０ミル〜２．０ミルである。
【００３４】
上記タイ層は、上記バリア層の周りを囲んで、適合性の界面を他のフィルム層に提供する。上記タイ層は、マレイン酸化ＬＬＤＰＥ、マレイン酸化ポリプロピレンホモポリマー、マレイン酸化ポリプロピレンコポリマー、（マレイン酸化ＴＰＯもしくはゴム改変ＰＰ）もしくはこれらの組み合わせであり得る。適切なマレイン酸化ＬＬＤＰＥ材料としては、ＢＹＮＥＬ商品名の下でＤｕＰｏｎｔによって販売されるものが挙げられる。適切なマレイン酸化ポリプロピレンホモポリマーとしては、ＡＤＭＥＲ商品名の下でＭｉｔｓｕｉによって販売されるものが挙げられる。適切なマレイン酸化ポリプロピレンコポリマーとしては、ＭＯＤＩＣ商品名の下でＭｉｔｓｕｂｉｓｈｉによって販売されるものが挙げられる。上記タイ層の代表的な厚みは、０．２ミル〜０．５ミルである。
【００３５】
上記多層フィルムの上記落槍正規化衝撃エネルギーは、好ましくは、最大時正規化エネルギーにおいて６Ｊ／ｍｍより大きい。本明細書で使用される場合、用語「最大時正規化エネルギー（ｎｏｒｍａｌｉｚｅｄ  ｅｎｅｒｇｙ  ａｔ  ｍａｘ）」とは、最大の左側までの力−ずれ曲線（ｆｏｒｃｅ−ｄｉｓｐｌａｃｅｍｅｎｔ  ｃｕｒｖｅ）の一部の下の面積として計算されるエネルギーであって、ここで上記曲線は、ＡＳＴＭ  Ｄ−３７６３に従って生成されるものをいう。さらに、上記フィルムは、好ましくは、一側面をぬらした場合に２０％未満の曇りを有する。上記フィルムは、加熱ダイを使用して、１２２℃より高いシール温度で、４Ｎ／１５ｍｍ〜３０Ｎ／１５ｍｍの間の強度を有する剥離シールを提供し得る。バリア層を有するフィルムについては、上記フィルムは、好ましくは、２００ｃｍ３／ｍ２・日・気圧未満のＣＯ２透過性を有する。
【００３６】
図３は、６層フィルムの実施形態の断面図を図示する。上記多層フィルムは、スキン層１２、コア層１４、第１のタイ層１８、バリア層２０、第２のタイ層２２、およびシール層１６を含む。剥離シールを有する以前の容器では、上記フィルムが、上記剥離シールのところで破れる傾向があることが見いだされた。上記スキン層１２に隣接した上記コア層１４を（図２の実施形態に示されるように、上記シール層１６の代わりに）動かすことによって、破れが上記フィルムにおいて低下することが見いだされた。
【００３７】
上記の単層フィルムおよび多層フィルムは、容器（例えば、医療用流体容器）を形成するために使用され得る。図４は、本開示のフィルムから構築された医療用流体容器３０を図示する。その側壁は、流体チャンバを規定するように、少なくとも一方の周縁部に沿って一緒に永久的にシールされ得る。上記容器３０の側壁は、本明細書に記載の単層フィルムもしくは多層フィルムのうちのいずれかから製作されうる。上記容器３０は、剥離シールもしくは永久シールを含み得る。上記容器３０はまた、例えば、剥離シールもしくは永久シールによって隔てられた２個以上のチャンバを含み得る。
【００３８】
本開示のフィルムを生成するために、ウエイトフィーダーを使用して、所望の混合比で押し出しホッパーへと原材料を供給する。上記材料は、単層フィルムもしくは多層フィルムを生成するために、押し出しダイを使用して押し出される。上記フィルムは、キャスト成形されるかもしくは吹き込み成形されうる。上記フィルムは、流体容器を形成するために、シールされうる。上記原材料は、シングルスクリュー、ツインスクリューもしくは当業者が精通した他の配合法を使用して、押し出す前に予め配合されうる。
【実施例】
【００３９】
例示であって限定ではないが、以下の実施例は、本開示の種々の実施形態を示す。
【００４０】
（単層フィルム）
種々の単層フィルムを、表１〜６において以下に示される処方を使用して調製した。次いで、得られた構造を、衝撃強さ、曇り、および引っぱり強度について試験した。強靱さもしくは衝撃エネルギーを、ＡＳＴＭ  Ｄ３７６３  「負荷およびずれセンサを使用するプラスチックの高速穿刺特性（Ｈｉｇｈ  Ｓｐｅｅｄ  Ｐｕｎｃｔｕｒｅ  Ｐｒｏｐｅｒｔｉｅｓ  ｏｆ  Ｐｌａｓｔｉｃｓ  Ｕｓｉｎｇ  Ｌｏａｄ  ａｎｄ  Ｄｉｓｐｌａｃｅｍｅｎｔ  Ｓｅｎｓｏｒｓ）」および／もしくは機能的（ｆｕｎｃｔｉｏｎａｌ）容器落下試験を使用して測定した。
【００４１】
第１のシリーズの単層フィルムの結果を、表１および表２に示す。上記フィルムは、受容可能なフィルム表面の外観（すなわち、オートクレーブ後にふくれもうねりもない）を有し、良好な強靱さ（一般に１０Ｊ／ｍｍより大きい、最大時正規化エネルギー）および滅菌していない場合に優れた透明性（両方の側面をぬらした場合に、１０％未満の曇り）を有した。
【００４２】
【表１】
2012521317.tif 000003
【００４３】
【表２】
2012521317.tif 000004
【００４４】
第２のシリーズの単層フィルムの結果を、表３および表４に示す。これらフィルムは、オートクレーブの前も後も、良好な強靱さ（１２Ｊ／ｍｍより大きな最大時正規化エネルギー）および優れた透明性（両側面をぬらした場合に１０％未満の曇り）を有した。
【００４５】
【表３】
2012521317.tif 000005
【００４６】
【表４】
2012521317.tif 000006
【００４７】
第３のシリーズの単層フィルムの結果を、表５および表６に示す。これらフィルムは、良好な強靱さ（１２Ｊ／ｍｍより大きな最大時正規化エネルギー）およびオートクレーブ後の優れた透明性（両側面をぬらした場合に１０％未満の曇り）を有した。
【００４８】
【表５】
2012521317.tif 000007
【００４９】
【表６】
2012521317.tif 000008
【００５０】
（多層フィルム実施例Ａ）
一連の３層フィルムを、図１に示される構成で調製した。実施例Ｖ−１は、強靱でかつ広い範囲の剥離力にまたがって、異なる容器剥離要件を満たすように開発されたシール層とともに強靱なコア層を含んだ。実施例Ｖ−２は、剥離シールが必要とされない適用のために永久シール層とともに強靱なコア層を含んだ。実施例Ｖ−３および実施例Ｖ−４は、剥離シールおよび永久シールを提供した。実施例Ｖ−５および実施例Ｖ−６は、永久シールを提供した。衝撃試験および曇りの結果を、表８に示す。その結果は、上記Ｖ−１フィルムおよびＶ−２フィルムが、８Ｊ／ｍｍより大きな最大時正規化エネルギーを有する良好な衝撃強靱さ、およびシール側面の表面をぬらした場合に約１０％の曇りを有する優れた透明性の両方を有したことを示す。
【００５１】
【表７】
2012521317.tif 000009
【００５２】
【表８】
2012521317.tif 000010
【００５３】
（多層フィルム実施例Ｂ）
２種の異なる多層フィルム構成を調製し、試験した。実施例ＴＰＯ−３、実施例ＴＰＯ−４、および実施例ＴＰＯ−５は、ゴム改変ポリプロピレン材料のコア層およびＣａｗｉｔｏｎ  ＰＰ／ＬＬＤＰＥ／ＳＥＢＳ剥離層を含んだ。実施例ＴＰＯ−９、実施例ＴＰＯ−１０、および実施例ＴＰＯ−１１は、ゴム改変ポリプロピレンの強靱なコア層、スキン層、バリア層、および広い範囲の剥離シール適用のための強靱な剥離シール層を含んだ。上記フィルムの組成を、表９に示す。比較実施例Ａは、現在使用されている５層フィルムであった。
【００５４】
【表９】
2012521317.tif 000011
【００５５】
衝撃試験および曇りの結果を、表１０に示す。上記結果は、実施例ＴＰＯ−３、実施例ＴＰＯ−４、実施例ＴＰＯ−９、および実施例ＴＰＯ−１０のフィルムが、優れた衝撃強靱さを有したことを示す。これらフィルムはまた、比較実施例Ａのフィルム（現在使用されている５層フィルム）を超える改善された曇り値を有する。
【００５６】
【表１０】
2012521317.tif 000012
【００５７】
（多層フィルム実施例Ｃ）
一連の６層フィルム構成を調製し、試験した。以前の例との比較において、これら実施例では、上記コア層の位置を、上記スキン層に隣接するように動かした。上記コア層を上記シール層から上記バリア層の外側側面へ位置させることを、破れを妨げるのに役立つと考えた。この構造の恒星を、図３に示す。
【００５８】
図３に示される構成を有する多層フィルムの処方を、表１１〜１３に示す。示される実施例は、カプロラクタムのないナイロンを上記バリア層として含み、これは、医療用容器適用においては好ましい。これらフィルムの衝撃および曇り試験の結果を、それぞれ、表１１〜１３に示す。上記フィルムＮＢ−３およびＮＢ−４は、比較実施例Ａの５層フィルムを超える曇りの改善を示した。ＮＢ−３は、より厚みのあるコア層を含み、これはまた、比較実施例Ａを超える顕著な衝撃改善を示すことが見いだされた。機能的落下試験はまた、ＮＢ−３が、比較実施例Ａを超える顕著な耐落下性改善を有することを示した。マルチチャンバ医療用容器をＮＢ−３のフィルムから調製したところ、上記医療用容器における鋸歯状剥離シールで破れないことが分かった。
【００５９】
【表１１−１】
2012521317.tif 000013
【００６０】
【表１１−２】
2012521317.tif 000014
【００６１】
【表１２−１】
2012521317.tif 000015
【００６２】
【表１２−２】
2012521317.tif 000016
【００６３】
【表１３−１】
2012521317.tif 000017
【００６４】
【表１３−２】
2012521317.tif 000018
【００６５】
本明細書に記載される現在好ましい実施形態に対する種々の変更および改変が、当業者に明らかなことは、理解されるべきである。このような変更および改変は、本発明の事項の趣旨および範囲を逸脱することなく、かつその意図される利点を減じることなく、行われ得る。従って、このような変更および改変は、添付の特許請求の範囲によって網羅されることが意図される。
【図１】
2012521317.tif 000019
【図２】
2012521317.tif 000020
【図３】
2012521317.tif 000021
【図４】
2012521317.tif 000022
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
多層フィルムであって、
スキン層；
シール層；および
該スキン層と該シール層との間に配置されたコア層であって、該コア層は、７０重量％〜８５重量％の弾性プロピレン−エチレンコポリマーならびに１５重量％〜３０重量％の、ポリプロピレンランダムコポリマー、スチレン／エチレン−ブチレン／スチレンブロックコポリマー、およびこれらの組み合わせからなる群より選択される成分を含むポリマーブレンドを含む、コア層、
を含む、多層フィルム。
【請求項２】
前記コア層は、ゴム改変ポリプロピレンを含む、請求項１に記載の多層フィルム。
【請求項３】
前記多層フィルムは、ＡＳＴＭ  Ｄ３７６３に従って、６Ｊ／ｍｍより大きい落槍正規化衝撃エネルギーを有する、請求項１および２のいずれかに記載の多層フィルム。
【請求項４】
前記多層フィルムは、第１の側面をぬらした場合に、２０％未満の曇りを有する、請求項１、２および３のいずれかに記載の多層フィルム。
【請求項５】
前記多層フィルムは、シールを有する容器へと熱シールされ得、ここで該シールは、該容器が１２１℃で１時間にわたってオートクレーブされた場合に、無傷のままである、請求項１〜４のいずれかに記載の多層フィルム。
【請求項６】
前記多層フィルムは、４Ｎ／１５ｍｍ〜３０Ｎ／１５ｍｍの間の剥離シール強度を提供する、請求項１〜５のいずれかに記載の多層フィルム。
【請求項７】
前記スキン層は、ポリプロピレンランダムコポリマー、ポリプロピレンホモポリマー、ナイロン、スチレン／エチレン−ブチレン／スチレンブロックコポリマー、コポリエステルエーテルブロックコポリマー、およびこれらの組み合わせからなる群より選択される少なくとも１種の成分を含む、請求項１〜６のいずれかに記載の多層フィルム。
【請求項８】
前記スキン層は、９０重量％  ポリプロピレンランダムコポリマーおよび１０重量％  スチレン／エチレン−ブチレン／スチレンブロックコポリマーを含むブレンドを含む、請求項７に記載の多層フィルム。
【請求項９】
前記スキン層は、コポリエステルエーテルブロックコポリマーを含む、請求項７に記載の多層フィルム。
【請求項１０】
前記シール層は、ポリプロピレンランダムコポリマー、直鎖状低密度ポリエチレン、スチレン／エチレン−ブチレン／スチレンブロックコポリマー、ゴム改変ポリプロピレン、およびこれらの組み合わせから選択される少なくとも１種の成分を含む、請求項１〜９のいずれかに記載の多層フィルム。
【請求項１１】
前記シール層は、ポリプロピレンランダムコポリマー、直鎖状低密度ポリエチレン、およびスチレン／エチレン−ブチレン／スチレンブロックコポリマーのブレンドを含む、請求項１〜１０のいずれかに記載の多層フィルム。
【請求項１２】
前記スキン層と前記シール層との間に配置されるバリア層をさらに含む、請求項１〜１１のいずれかに記載の多層フィルム。
【請求項１３】
前記バリア層は、ポリアミド  ６、ポリアミド  ６，６／６，１０コポリマー、無定形ポリアミド、エチレンビニルアルコールコポリマー、およびこれらの組み合わせからなる群より選択される少なくとも１種の成分を含む、請求項１２に記載の多層フィルム。
【請求項１４】
前記バリア層は、ポリアミドを含む、請求項１３に記載の多層フィルム。
【請求項１５】
前記バリア層は、エチレンビニルアルコールコポリマーを含む、請求項１２に記載の多層フィルム。
【請求項１６】
前記多層フィルムは、２００ｃｍ３／ｍ２  日  気圧未満のＣＯ２透過性を提供する、請求項１２〜１５のいずれかに記載の多層フィルム。
【請求項１７】
第１のタイ層および第２のタイ層をさらに含み、ここで前記バリア層は、該第１のタイ層と該第２のタイ層との間に配置されかつ、該第１のタイ層と該第２のタイ層と接触した状態にある、請求項１２〜１６のいずれかに記載の多層フィルム。
【請求項１８】
前記第１および第２のタイ層は、各々、マレイン酸化ＬＬＤＰＥ、マレイン酸化ポリプロピレンホモポリマー、マレイン酸化ポリプロピレンコポリマー、マレイン酸化熱可塑性エラストマー、ゴム改変ポロプロピレン、およびこれらの組み合わせからなる群より選択される成分を含む、請求項１７に記載の多層フィルム。
【請求項１９】
多層フィルムであって、
スキン層；  
第１のタイ層；
該第１のタイ層に隣接して配置されたバリア層；
該バリア層に隣接して配置された第２のタイ層；
コア層であって、該コア層は、７０重量％〜８５重量％の弾性プロピレン−エチレンコポリマー、ならびに１５重量％〜３０重量％の、ポリプロピレンランダムコポリマー、スチレン／エチレン−ブチレン／スチレンブロックコポリマー、およびこれらの組み合わせからなる群より選択される成分を含むポリマーブレンドを含む、コア層；ならびに
シール層
を含む、多層フィルム。
【請求項２０】
前記コア層は、前記シール層に隣接して配置されかつ該シール層と接触した状態である、請求項１９に記載の多層フィルム。
【請求項２１】
前記コア層は、前記スキン層に隣接して配置されかつ該スキン層と接触した状態である、請求項１９に記載の多層フィルム。
【請求項２２】
前記コア層は、ゴム改変ポリプロピレンを含む、請求項１９〜２１のいずれかに記載の多層フィルム。
【請求項２３】
前記スキン層は、ポリプロピレンランダムコポリマー、ポリプロピレンホモポリマー、ポリアミド、スチレン／エチレン−ブチレン／スチレンブロックコポリマー、コポリエステルエーテルブロックコポリマー、およびこれらの組み合わせからなる群より選択される少なくとも１種の成分を含む、請求項１９〜２２のいずれかに記載の多層フィルム。
【請求項２４】
前記バリア層は、ポリアミド  ６、ポリアミド  ６，６／６，１０コポリマー、無定形ポリアミド、エチレンビニルアルコールコポリマー、およびこれらの組み合わせからなる群より選択される少なくとも１種の成分を含む、請求項１９〜２３のいずれかに記載の多層フィルム。
【請求項２５】
前記シール層は、ポリプロピレンランダムコポリマー、直鎖状低密度ポリエチレン、およびスチレン／エチレン−ブチレン／スチレンブロックコポリマーのブレンドを含む、請求項１９〜２４のいずれかに記載の多層フィルム。
【請求項２６】
前記多層フィルムは、ＡＳＴＭ  Ｄ３７６３に従って、６Ｊ／ｍｍより大きい落槍正規化衝撃エネルギーを有する、請求項１９〜２５のいずれかに記載の多層フィルム。
【請求項２７】
前記多層フィルムは、第１の側面をぬらした場合に、２０％未満の曇りを有する、請求項１９〜２６のいずれかに記載の多層フィルム。
【請求項２８】
前記多層フィルムは、シールを有する容器へと熱シールされ得、ここで該シールは、該溶液は、１２１℃で１時間にわたってオートクレーブされた場合に無傷なままである、請求項１９〜２７のいずれかに記載の多層フィルム。
【請求項２９】
前記多層フィルムは、４Ｎ／１５ｍｍ〜３０Ｎ／１５ｍｍの間の剥離シール強度を提供する、請求項１９〜２８のいずれかに記載の多層フィルム。
【請求項３０】
７０重量％〜８５重量％の弾性プロピレン−エチレンコポリマーならびに１５重量％〜３０重量％の、ポリプロピレンランダムコポリマー、スチレン／エチレン−ブチレン／スチレンブロックコポリマー、およびこれらの組み合わせからなる群より選択される成分を含むブレンドを含む少なくとも１つの層を有するフィルムによって規定される本体を含む、容器。
【請求項３１】
多層フィルムによって規定される本体を含む容器であって、該多層フィルムは、
スキン層；
シール層；および
該スキン層と該シール層との間に配置されたコア層であって、該コア層は、７０重量％〜８５重量％の弾性プロピレン−エチレンコポリマー、ならびに１５重量％〜３０重量％の、ポリプロピレンランダムコポリマー、スチレン／エチレン−ブチレン／スチレンブロックコポリマー、およびこれらの組み合わせからなる群より選択される成分を含むポリマーブレンドを含む、コア層、
を含む、容器。
【請求項３２】
第１の側壁、および流体チャンバを規定するために少なくとも１つの共通周縁と一緒にシールされる第２の側壁を含む容器であって、ここで該第１の側壁および該第２の側壁のうちの少なくとも一方は、多層フィルムを含み、該多層フィルムは、
スキン層；
第１のタイ層；
該第１のタイ層に隣接して配置されたバリア層；
該バリア層に隣接して配置された第２のタイ層；
コア層であって、該コア層は、７０重量％〜８５重量％の弾性プロピレン−エチレンコポリマー、ならびに１５重量％〜３０重量％の、ポリプロピレンランダムコポリマー、スチレン／エチレン−ブチレン／スチレンブロックコポリマー、およびこれらの組み合わせからなる群より選択される成分を含むポリマーブレンドを含む、コア層；ならびに
シール層
を含む、容器。
【請求項３３】
前記コア層は、前記スキン層と前記第１のタイ層との間に配置される、請求項３２に記載の容器。
【請求項３４】
前記コア層は、前記第２のタイ層と前記シール層との間に配置される、請求項３２に記載の容器。
【手続補正２】
【補正対象書類名】明細書
【補正対象項目名】００１５
【補正方法】変更
【補正の内容】
【００１５】
さらなる特徴および利点が、本明細書中で記載され、以下の詳細な説明および図面から明らかである。例えば、本発明は以下を提供する：
（項目１）
多層フィルムであって、
スキン層；
シール層；および
該スキン層と該シール層との間に配置されたコア層であって、該コア層は、ゴム改変ポリプロピレンおよびポリマーブレンドから選択される少なくとも１つの材料を含み、該ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される少なくとも１種の成分を含む、コア層、
を含む、多層フィルム。
（項目２）
前記コア層は、約７０重量％〜約８５重量％の前記弾性プロピレン−エチレンコポリマーならびに約１５重量％〜約３０重量％の、ポリプロピレンランダムコポリマー、スチレン／エチレン−ブチレン／スチレンブロックコポリマー、およびこれらの組み合わせからなる群より選択される前記成分を含むポリマーブレンドを含む、項目１に記載の多層フィルム。
（項目３）
前記コア層は、ゴム改変ポリプロピレンを含む、項目１に記載の多層フィルム。
（項目４）
前記多層フィルムは、ＡＳＴＭ  Ｄ３７６３に従って、６Ｊ／ｍｍより大きい落槍正規化衝撃エネルギーを有する、項目１に記載の多層フィルム。
（項目５）
前記多層フィルムは、第１の側面をぬらした場合に、２０％未満の曇りを有する、項目１に記載の多層フィルム。
（項目６）
前記多層フィルムは、シールを有する容器へと熱シールされ得、ここで該シールは、該容器が１２１℃で１時間にわたってオートクレーブされた場合に、無傷のままである、項目１に記載の多層フィルム。
（項目７）
前記多層フィルムは、４Ｎ／１５ｍｍ〜３０Ｎ／１５ｍｍの間の剥離シール強度を提供する、項目１に記載の多層フィルム。
（項目８）
前記スキン層は、ポリプロピレンランダムコポリマー、ポリプロピレンホモポリマー、ナイロン、スチレン／エチレン−ブチレン／スチレンブロックコポリマー、コポリエステルエーテルブロックコポリマー、およびこれらの組み合わせからなる群より選択される少なくとも１種の成分を含む、項目１に記載の多層フィルム。
（項目９）
前記スキン層は、約９０重量％  ポリプロピレンランダムコポリマーおよび約１０重量％  スチレン／エチレン−ブチレン／スチレンブロックコポリマーを含むブレンドを含む、項目８に記載の多層フィルム。
（項目１０）
前記スキン層は、コポリエステルエーテルブロックコポリマーを含む、項目８に記載の多層フィルム。
（項目１１）
前記シール層は、ポリプロピレンランダムコポリマー、直鎖状低密度ポリエチレン、スチレン／エチレン−ブチレン／スチレンブロックコポリマー、ゴム改変ポリプロピレン、およびこれらの組み合わせから選択される少なくとも１種の成分を含む、項目１に記載の多層フィルム。
（項目１２）
前記シール層は、ポリプロピレンランダムコポリマー、直鎖状低密度ポリエチレン、およびスチレン／エチレン−ブチレン／スチレンブロックコポリマーのブレンドを含む、項目１に記載の多層フィルム。
（項目１３）
前記スキン層と前記シール層との間に配置されるバリア層をさらに含む、項目１に記載の多層フィルム。
（項目１４）
前記バリア層は、ポリアミド  ６、ポリアミド  ６，６／６，１０コポリマー、無定形ポリアミド、エチレンビニルアルコールコポリマー、およびこれらの組み合わせからなる群より選択される少なくとも１種の成分を含む、項目１３に記載の多層フィルム。
（項目１５）
前記バリア層は、ポリアミドを含む、項目１４に記載の多層フィルム。
（項目１６）
前記バリア層は、エチレンビニルアルコールコポリマーを含む、項目１３に記載の多層フィルム。
（項目１７）
前記多層フィルムは、２００ｃｍ３／ｍ２  日  気圧未満のＣＯ２透過性を提供する、項目１３に記載の多層フィルム。
（項目１８）
第１のタイ層および第２のタイ層をさらに含み、ここで前記バリア層は、該第１のタイ層と該第２のタイ層との間に配置されかつ、該第１のタイ層と該第２のタイ層と接触した状態にある、項目１３に記載の多層フィルム。
（項目１９）
前記第１および第２のタイ層は、各々、マレイン酸化ＬＬＤＰＥ、マレイン酸化ポリプロピレンホモポリマー、マレイン酸化ポリプロピレンコポリマー、マレイン酸化熱可塑性エラストマー、ゴム改変ポロプロピレン、およびこれらの組み合わせからなる群より選択される成分を含む、項目１８に記載の多層フィルム。
（項目２０）
多層フィルムであって、
スキン層；  
第１のタイ層；
該第１のタイ層に隣接して配置されたバリア層；
該バリア層に隣接して配置された第２のタイ層；
ゴム改変ポリプロピレンおよびポリマーブレンドから選択される材料を含むコア層であって、該ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される少なくとも１種の成分を含む、コア層；ならびに
シール層
を含む、多層フィルム。
（項目２１）
前記コア層は、前記シール層に隣接して配置されかつ該シール層と接触した状態である、項目２０に記載の多層フィルム。
（項目２２）
前記コア層は、前記スキン層に隣接して配置されかつ該スキン層と接触した状態である、項目２０に記載の多層フィルム。
（項目２３）
前記コア層は、ゴム改変ポリプロピレンを含む、項目２０に記載の多層フィルム。
（項目２４）
前記コア層は、約７０重量％〜約８５重量％の前記弾性プロピレン−エチレンコポリマー、ならびに約１５重量％〜約３０重量％の、ポリプロピレンランダムコポリマー、スチレン／エチレン−ブチレン／スチレンブロックコポリマー、およびこれらの組み合わせからなる群より選択される前記成分を含むポリマーブレンドを含む、項目２０に記載の多層フィルム。
（項目２５）
前記スキン層は、ポリプロピレンランダムコポリマー、ポリプロピレンホモポリマー、ポリアミド、スチレン／エチレン−ブチレン／スチレンブロックコポリマー、コポリエステルエーテルブロックコポリマー、およびこれらの組み合わせからなる群より選択される少なくとも１種の成分を含む、項目２０に記載の多層フィルム。
（項目２６）
前記バリア層は、ポリアミド  ６、ポリアミド  ６，６／６，１０コポリマー、無定形ポリアミド、エチレンビニルアルコールコポリマー、およびこれらの組み合わせからなる群より選択される少なくとも１種の成分を含む、項目２０に記載の多層フィルム。
（項目２７）
前記シール層は、ポリプロピレンランダムコポリマー、直鎖状低密度ポリエチレン、およびスチレン／エチレン−ブチレン／スチレンブロックコポリマーのブレンドを含む、項目２０に記載の多層フィルム。
（項目２８）
前記多層フィルムは、ＡＳＴＭ  Ｄ３７６３に従って、６Ｊ／ｍｍより大きい落槍正規化衝撃エネルギーを有する、項目２０に記載の多層フィルム。
（項目２９）
前記多層フィルムは、第１の側面をぬらした場合に、２０％未満の曇りを有する、項目２０に記載の多層フィルム。
（項目３０）
前記多層フィルムは、シールを有する容器へと熱シールされ得、ここで該シールは、該溶液は、１２１℃で１時間にわたってオートクレーブされた場合に無傷なままである、項目２０に記載の多層フィルム。
（項目３１）
前記多層フィルムは、４Ｎ／１５ｍｍ〜３０Ｎ／１５ｍｍの間の剥離シール強度を提供する、項目２０に記載の多層フィルム。
（項目３２）
約７０重量％〜約８５重量％の弾性プロピレン−エチレンコポリマーならびに約１５重量％〜約３０重量％の、ポリプロピレンランダムコポリマー、スチレン／エチレン−ブチレン／スチレンブロックコポリマー、およびこれらの組み合わせからなる群より選択される成分を含むブレンドを含む少なくとも１つの層を有するフィルムによって規定される本体を含む、容器。
（項目３３）
多層フィルムによって規定される本体を含む容器であって、該多層フィルムは、
スキン層；
シール層；および
該スキン層と該シール層との間に配置されたコア層であって、該コア層は、ゴム改変ポリプロピレンおよびポリマーブレンドから選択される材料を含み、該ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される成分を含む、コア層、
を含む、容器。
（項目３４）
第１の側壁、および流体チャンバを規定するために少なくとも１つの共通周縁と一緒にシールされる第２の側壁を含む容器であって、ここで該第１の側壁および該第２の側壁のうちの少なくとも一方は、多層フィルムを含み、該多層フィルムは、
スキン層；
第１のタイ層；
該第１のタイ層に隣接して配置されたバリア層；
該バリア層に隣接して配置された第２のタイ層；
ゴム改変ポリプロピレンおよびポリマーブレンドから選択される材料を含むコア層であって、該ポリマーブレンドは、弾性プロピレン−エチレンコポリマー、ならびにポリプロピレンランダムコポリマー、スチレン／エチレン−ブチレン／スチレンブロックコポリマー、およびこれらの組み合わせからなる群より選択される成分を含む、コア層；ならびに
シール層
を含む、容器。
（項目３５）
前記コア層は、前記スキン層と前記第１のタイ層との間に配置される、項目３４に記載の容器。
（項目３６）
前記コア層は、前記第２のタイ層と前記シール層との間に配置される、項目３４に記載の容器。
【国際調査報告】
2012521317.tif 000023
2012521317.tif 000024
2012521317.tif 000025
2012521317.tif 000026